"画素電極と、前記画素電極に対向する対向電極と、前記画素電極と前記対向電極との間に設けられる光電変換層を含む受光層とを有する受光部が半導体基板上方に複数配列された固体撮像素子であって、前記受光部の分光感度特性は、1波長600nmにおける分光感度が70以上2波長600nm以上の範囲で分光感度が単調減少3波長700nmにおける分光感度が波長600nmにおける分光感度の30以下4波長750nm以上における分光感度が10以下の条件を満たしている固体撮像素子。請求項1記載の固体撮像素子であって、前記光電変換層は、複数種類の有機材料により構成されている固体撮像素子。請求項2記載の固体撮像素子であって、前記複数種類の有機材料は、p型の有機半導体材料とn型の有機半導体材料を含む固体撮像素子。請求項3記載の固体撮像素子であって、前記光電変換層は、メロシアニン色素とフラーレン、又は、クマリン色素とフラーレンにより構成される固体撮像素子。請求項1~4のいずれか1項記載の固体撮像素子であって、前記複数の受光部の各々の上方にカラーフィルタを備え、複数の前記カラーフィルタは、青色光を透過するカラーフィルタと、緑色光を透過するカラーフィルタと、赤色光を透過するカラーフィルタとを含む固体撮像素子。請求項1~5のいずれか1項記載の固体撮像素子を備え、前記固体撮像素子の光入射側に赤外光を遮断する赤外光カットフィルタが設けられていない撮像装置。しかし、特許文献1に記載されているように、アモルファスシリコンの厚みを調整するだけでは、色差が大きくなりすぎてしまう。このため、赤外光カットフィルタを省略することによるメリットよりも、画質が劣化することのデメリットの方が大きくなってしまう。また、特許文献2は、アモルファスシリコンを用いて光電変換層を形成することを開示しているだけであり、赤外光カットフィルタを不要にするために必要な光電変換層の分光感度特性の詳細についての記載はない。本発明は、上記事情に鑑みてなされたものであり、赤外光カットフィルタを用いることなく、色差を実用上問題ないレベルに維持することが可能なカラー撮像用の固体撮像素子及びこの固体撮像素子を備える撮像装置を提供することを目的とする。本発明の固体撮像素子は、画素電極と、前記画素電極に対向する対向電極と、前記画素電極と前記対向電極との間に設けられる光電変換層を含む受光層とを有する受光部が半導体基板上方に複数配列された固体撮像素子であって、前記受光部の分光感度特性は、1波長600nmにおける分光感度が70以上2波長600nm以上の範囲で分光感度が単調減少3波長700nmにおける分光感度が波長600nmにおける分光感度の30以下4波長750nm以上における分光感度が10以下の条件を満たしているものである。この構成により、赤外光カットフィルタを設けない場合でも、赤外光カットフィルタによって赤外光を固体撮像素子に入射させない場合と同様に実用上問題ない色差を得ることができる。また、赤外光カットフィルタによって赤外光を固体撮像素子に入射させない場合よりも色S/Nを向上させることができる。本発明の撮像装置は、前記固体撮像素子を備え、前記固体撮像素子の光入射側に赤外光を遮断する赤外光カットフィルタが設けられていないものである。この構成により、撮像装置の小型化、低コスト化、高感度化が可能となる。本発明によれば、赤外光カットフィルタを用いることなく、色差を実用上問題ないレベルに維持することが可能なカラー撮像用の固体撮像素子及びこの固体撮像素子を備える撮像装置を提供することができる。以下、本発明の実施形態について図面を参照して説明する。図1は、本発明の一実施形態を説明するための積層型の固体撮像素子の概略構成を示す平面模式図である。この積層型の固体撮像素子は、デジタルカメラ及びデジタルビデオカメラ等の撮像装置、電子内視鏡及びカメラ付携帯電話機等に搭載される撮像モジュール、等に搭載して用いられる。図1に示す固体撮像素子100は、二次元状図1の例では正方格子状に配列された複数の画素101R,101G,101Bを備える。なお、複数の画素の配列は一次元状であってもよい。この場合、固体撮像素子100はラインセンサとなる。複数の画素は、入射光のうちの赤色光を検出してこの赤色光に応じた信号を出力する画素101Rと、入射光のうちの緑色光を検出してこの緑色光に応じた信号を出力する画素101Gと、入射光のうちの青色光を検出してこの青色光に応じた信号を出力する画素101Bとを含む。図2は、図1に示した固体撮像素子100の画素101Gの概略構成を示す断面模式図である。図2に示すように、画素101Gのp型シリコン基板1上には、絶縁層2を介して受光部Pが形成されている。受光部Pは、p型シリコン基板1上方に形成された画素電極3と、画素電極3上方に形成された対向電極5と、画素電極3と対向電極5の間に設けられた受光層4とを含む。対向電極5には、その上方から光が入射される。対向電極5は、受光層4に光を入射させる必要があるため、入射光に対して透明なITO等の導電性材料で構成される。対向電極5は、固体撮像素子の全ての画素で共通の一枚構成であるが、画素毎に分割してあっても良い。画素電極3は、画素毎に分割された電極である。画素電極3は、透明又は不透明の導電性材料ITOやアルミニウムや窒化チタン等で構成される。図2では、絶縁層2上に画素電極3が設けられているが、画素電極3が絶縁層2に埋め込まれていても良い。受光層4は、入射光のうちの特定の波長域を吸収し、当該吸収した光量に応じた電荷を発生する有機又は無機の光電変換材料を含んで構成された光電変換層を少なくとも含む層である。受光層4には、光電変換層と対向電極5の間、又は、光電変換層と画素電極3の間に、電極から光電変換層に電荷が注入されるのを抑制する電荷ブロッキング層が設けられていてもよい。また、受光層4には、その他の機能性層を設けてもよい。受光層4は、固体撮像素子の全ての画素で共通の一枚構成である。受光層4で発生した電荷電子、正孔のうちの一方が画素電極3に移動し、他方が対向電極5に移動するように、対向電極5にはバイアス電圧が印加される。対向電極5上には、受光部Pを保護するための透明な保護層6が形成されている。保護層6上には、入射光のうちの緑色光を透過するカラーフィルタ7が形成されている。なお、画素101Rについては、カラーフィルタ7が赤色光を透過するものになる以外は、図2に示した構成と同じである。また、画素101Bについては、カラーフィルタ7が青色光を透過するものになる以外は、図2に示した構成と同じである。このように、固体撮像素子100には、3色のカラーフィルタ7が含まれ、これらのカラーフィルタ7がベイヤ状に配列されている。なお、カラーフィルタ7の配列はベイヤ配列に限らず、ストライプ配列等、公知の配列を採用することができる。画素101Gのp型シリコン基板1表面には、画素電極3と電気的に接続される高濃度のn型不純物層からなる電荷蓄積部9が形成されている。電荷蓄積部9上には、絶縁層2内に埋設された導電性材料からなる導電性プラグ11が形成されており、導電性プラグ11と電荷蓄積部9とがオーミックコンタクトされるように、電荷蓄積部9の濃度が調整されている。導電性プラグ11上には、画素電極3が形成されて導電性プラグ11と画素電極3との電気的接続がなされている。画素101Gのp型シリコン基板1には信号読出し回路10が形成されている。信号読出し回路10は、電荷蓄積部9及び導電性プラグ11を介して画素電極3とつながっており、受光層4で発生して画素電極3に捕集された電荷量に応じた信号を画素から出力する。信号読出し回路10は、電荷蓄積部9の蓄積電荷をMOSトランジスタによって電圧信号に変換して読みだすMOS型や、当該蓄積電荷を出力アンプまで転送し、この出力アンプから当該蓄積電荷に応じた信号を出力するCCD型等を用いる。発明者は、鋭意検討の結果、固体撮像素子100の各画素における受光部Pの分光感度特性が以下の4つの条件1~4を満たしていれば、固体撮像素子100の光入射側に赤外光カットフィルタIRcutfilterを設けなくても、赤外光カットフィルタによって赤外光を固体撮像素子に入射させない場合と同様に実用上問題ない色差を得ることができると共に、赤外光カットフィルタを設けた場合よりも色S/Nを向上させられることを見出した。なお、分光感度は、感度が最大となる波長での値を100として規格化した値を用いる。1波長600nmにおける分光感度が70以上より好ましくは85以上、更に好ましくは90以上2波長600nm以上の範囲で分光感度が単調減少3波長700nmにおける分光感度が波長600nmにおける分光感度の30以下より好ましくは25以下、更に好ましくは20以下4波長750nm以上における分光感度が10以下より好ましくは5以下、更に好ましくは4以下以下、検討結果に基づいて、受光部Pの分光感度特性が上記条件1~4を満たすことによる効果を説明する。固体撮像素子100における受光部Pの分光感度特性は、図3において符号30~符号36で示した7種類について検討した。なお、図3において、符号34で示した波形は、厚み100nmのアモルファスシリコン層で光電変換層を形成した場合の受光部Pの分光感度特性に相当する。また、符号36で示した波形は、厚み200nmのアモルファスシリコン層で光電変換層を形成した場合の受光部Pの分光感度特性に相当する。また、符号35で示した波形は、単結晶シリコンの分光感度特性に相当する。また、固体撮像素子100における青色光を透過するカラーフィルタ7の分光感度特性は図4において符号Bで示したものとし、緑色光を透過するカラーフィルタ7の分光感度特性は図4において符号Gで示したものとし、赤色光を透過するカラーフィルタ7の分光感度特性は図4において符号Rで示したものとして検討した。図3に示した7種類の受光部Pの各々と、図4に示した特性のカラーフィルタとを組み合わせてできる7つの固体撮像素子100の各々について、24色のマクベスチャートを撮像して演算処理を行うことで、24色に対応する撮像画像データを得た。得られた24色の撮像データのそれぞれについて、理想色空間を用いた場合の色再現との色差を求めた。24色の各色について求めた色差の平均値を平均ΔEとして検討を行った。また、当該撮像画像データに含まれる青色成分の信号のS/N青色S/Nと、緑色成分の信号のS/N緑色S/Nと、赤色成分の信号のS/N赤色S/Nを検討した。なお、平均ΔEと各色S/Nは、固体撮像素子100の光入射側に、図4の符号IRで示した分光感度特性を持つ赤外光カットフィルタを設けて撮像を行った場合についても検討した。図5は、7つの固体撮像素子100の各々の平均ΔE及び各色S/Nの検討結果をまとめた図である。図5において、×CF×IRcutありの項目は、図3に示した符号で示す特性を持つ受光部Pと、図4に示した特性を持つカラーフィルタとを有する固体撮像素子に、赤外光カットフィルタを適用したときの検討結果を示している。また、図5において、×CF×IRcutなしの項目は、図3に示した符号で示す特性を持つ受光部Pと、図4に示した特性を持つカラーフィルタとを有する固体撮像素子に、赤外光カットフィルタを適用しないときの検討結果を示している。また、図5では、各素子についての評価も併せて示した。評価において○は、実用上問題ない画質であることを示し、×は、実用に向かない画質であることを示す。以下では、図3に示した符号で示す特性を持つ受光部Pを有する固体撮像素子を、固体撮像素子という。図6は、7つの固体撮像素子30~36の各々の平均ΔEを、赤外光カットフィルタがなしの場合と赤外光カットフィルタがありの場合とで検討した結果をグラフにした図である。図7は、7つの固体撮像素子30~36の各々の各色S/Nを、赤外光カットフィルタがなしの場合と赤外光カットフィルタがありの場合とで検討した結果をグラフにした図である。図5,6に示すように、7つの固体撮像素子30~36のいずれにおいても、赤外光カットフィルタがありの場合は、平均ΔEが、色再現で実用上問題ない人間の感覚で色が一致していると認識される2.5以下となった。これに対し、赤外光カットフィルタなしの場合は、7つの固体撮像素子30~36のうち、固体撮像素子30と固体撮像素子31だけが、平均ΔEが2.5以下となった。このことから、固体撮像素子30,31と、固体撮像素子32~36との間において、赤外光カットフィルタなしの場合でも平均ΔEを2.5以下にできる分光感度特性の条件の臨界点があることがわかる。図3、5、6の結果を考察すると、固体撮像素子34~36では、受光部Pの波長600nm以上における分光感度の波形がなだらかであることと、受光部Pの波長750nmにおける感度が高いことにより、赤外光カットフィルタなしの場合の平均ΔEが2.5を超えてしまっている。また、固体撮像素子33では、受光部Pの波長750nmにおける感度は固体撮像素子30,31とほぼ同じであり、受光部Pの波長600nm以上における分光感度の波形も固体撮像素子34~36よりは急峻であるにも関わらず、赤外光カットフィルタなしの場合の平均ΔEが2.5を超えてしまっている。また、固体撮像素子32では、受光部Pの波長600nm以上における分光感度の波形は固体撮像素子30,31と同じであり、受光部Pの波長750nmにおける感度が固体撮像素子34~36よりも低いにも関わらず、赤外光カットフィルタなしの場合の平均ΔEが2.5を超えてしまっている。この考察から、受光部Pの長波長域における分光感度の波形の傾きと、受光部Pの更に長波長域における分光感度の大きさとに、赤外光カットフィルタなしの場合の平均ΔEを2.5以下にするための必要条件があることがわかる。そこで、7つの固体撮像素子30~36の各々の受光部Pについて、長波長域における分光感度の波形の傾きを特定するための指標として、波長700nmにおける分光感度の波長600nmにおける分光感度に対する比感度減少率={波長700nmにおける分光感度/波長600nmにおける分光感度}×100を求めた。また、受光部Pの長波長域における分光感度を特定するための指標として、受光部Pの波長750nmにおける分光感度を7つの固体撮像素子30~36の各々について抽出し、この分光感度と、感度減少率と、赤外光カットフィルタなしの場合の平均ΔEの良否とをまとめたものを表1に示した。固体撮像素子31と固体撮像素子33の比較により、受光部Pの感度減少率を30以下好ましくは25以下にすることが、赤外光カットフィルタなしの場合の平均ΔEを2.5以下にするための第一条件であることが分かった。更に、受光部Pの感度減少率が30以下である固体撮像素子31と固体撮像素子32の比較により、受光部Pの波長750nm以上における分光感度を10以下好ましくは5以下にすることが、赤外光カットフィルタなしの場合の平均ΔEを2.5以下にするための第二条件であることが分かった。なお、上記条件1における分光感度70という数値は、良好なカラー撮像を行うための赤色の感度として最低限必要な値であるため、この値は大きいほど好ましい。例えば、固体撮像素子30,31の受光部Pの分光感度特性のように、85以上であることが好ましく、90以上であることが更に好ましい。また、固体撮像素子30と固体撮像素子31の比較と図5の平均ΔEの結果及び固体撮像素子30の受光部Pの分光感度特性により、受光部Pの波長600nmにおける分光感度を85以上、感度減少率を20以下、波長750nmにおける分光感度を4以下にすることで、平均ΔEを更に下げて画質向上を実現できることがわかった。以上のように、固体撮像素子100に含まれる受光部Pの分光感度特性が上記条件1~4を満たすことで、赤外光カットフィルタを用いなくとも、色再現性を実用上問題ないレベルにできることがわかった。上記条件1~4を満たす受光部Pを有する固体撮像素子100固体撮像素子30,31によれば、平均ΔEを2.5以下にできるだけでなく、図5、7に示すように、赤外光カットフィルタなしの場合における各色S/Nを、赤外光カットフィルタありの場合の各色S/Nよりも向上させることができ、特に赤色のS/Nについては大幅に改善することができる。つまり、小さい平均ΔEと高い色S/Nを両立させることができる。上記条件1~4を満たす受光部Pを有する固体撮像素子100を搭載する撮像装置は、当該固体撮像素子100の光入射側に赤外光カットフィルタを設けなくても画質を維持することができる。そのため、赤外光カットフィルタを省略することによる、撮像装置の小型化、低コスト化、高感度化が可能になる。なお、受光部Pの分光感度特性は、受光部Pに含まれる構成要素のうち、光電変換層の構成によって実質的に決まる。したがって、上記1~4を満たす受光部Pは、分光感度の自由度が高い有機の光電変換材料により光電変換層を形成することで実現することができる。以下、光電変換層の構成として好ましい例について説明する。光電変換層は2種以上の有機材料を含むことが好ましい。1種のみの有機材料から光電変換層を形成する場合に比べ、より所望の分光感度を得ることが可能となるからである。光電変換層に用いる有機材料はp型の有機半導体材料とn型の有機半導体材料をともに含んでなることが好ましい。p型の有機半導体材料とn型の有機半導体材料を組み合わせることにより、量子効率の高い光電変換膜を形成でき、この結果、S/Nに優れた信号が得られるからである。また、p型の有機半導体材料とn型の有機半導体材料により混合層を形成した場合には、量子効率を更に向上させることができ、S/Nを更に改善できるため、より好ましい。なお、p型有機半導体材料は、ドナー性有機半導体材料であり、主に正孔輸送性有機化合物に代表され、電子を供与しやすい性質がある有機化合物をいう。さらに詳しくは2つの有機材料を接触させて用いたときにイオン化ポテンシャルの小さい方の有機化合物をいう。したがって、ドナー性有機化合物は、電子供与性のある有機化合物であればいずれの有機化合物も使用可能である。例えば、トリアリールアミン化合物、ベンジジン化合物、ピラゾリン化合物、スチリルアミン化合物、ヒドラゾン化合物、トリフェニルメタン化合物、カルバゾール化合物、ポリシラン化合物、チオフェン化合物、フタロシアニン化合物、シアニン化合物、メロシアニン化合物、オキソノール化合物、ポリアミン化合物、インドール化合物、ピロール化合物、ピラゾール化合物、ポリアリーレン化合物、縮合芳香族炭素環化合物ナフタレン誘導体、アントラセン誘導体、フェナントレン誘導体、テトラセン誘導体、ピレン誘導体、ペリレン誘導体、フルオランテン誘導体、含窒素ヘテロ環化合物を配位子として有する金属錯体等を用いることができる。なお、これに限らず、n型有機半導体として用いた有機化合物よりもイオン化ポテンシャルの小さい有機化合物であればドナー性有機半導体として用いてよい。p型有機半導体としてはいかなる有機色素を用いてもよいが、好ましいものとしては、シアニン色素、スチリル色素、ヘミシアニン色素、メロシアニン色素ゼロメチンメロシアニンシンプルメロシアニンを含む、3核メロシアニン色素、4核メロシアニン色素、ロダシアニン色素、コンプレックスシアニン色素、コンプレックスメロシアニン色素、アロポーラー色素、オキソノール色素、ヘミオキソノール色素、スクアリウム色素、クロコニウム色素、アザメチン色素、クマリン色素、アリーリデン色素、アントラキノン色素、トリフェニルメタン色素、アゾ色素、アゾメチン色素、スピロ化合物、メタロセン色素、フルオレノン色素、フルギド色素、ペリレン色素、ペリノン色素、フェナジン色素、フェノチアジン色素、キノン色素、ジフェニルメタン色素、ポリエン色素、アクリジン色素、アクリジノン色素、ジフェニルアミン色素、キナクリドン色素、キノフタロン色素、フェノキサジン色素、フタロペリレン色素、ジケトピロロピロール色素、ジオキサン色素、ポルフィリン色素、クロロフィル色素、フタロシアニン色素、金属錯体色素、縮合芳香族炭素環系色素ナフタレン誘導体、アントラセン誘導体、フェナントレン誘導体、テトラセン誘導体、ピレン誘導体、ペリレン誘導体、フルオランテン誘導体が挙げられる。n型有機半導体材料は、アクセプター性有機半導体材料であり、主に電子輸送性有機化合物に代表され、電子を受容しやすい性質がある有機化合物をいう。さらに詳しくは2つの有機材料を接触させて用いたときにイオン化ポテンシャルの大きい方の有機化合物をいう。n型有機半導体材料としては、フラーレン又はフラーレン誘導体を用いることが好ましい。フラーレンとは、フラーレンC60、フラーレンC70、フラーレンC76、フラーレンC78、フラーレンC80、フラーレンC82、フラーレンC84、フラーレンC90、フラーレンC96、フラーレンC240、フラーレン540、ミックスドフラーレン、フラーレンナノチューブを表し、フラーレン誘導体とはこれらに置換基が付加された化合物のことを表す。図3の符号30で示す分光感度特性を持つ受光部Pは、光電変換層をメロシアニン色素とフラーレンとにより構成し、これら材料の混合比率、最終的な層の厚み等を調整することで実現することができる。また、図3の符号31で示す分光感度特性を持つ受光部Pは、光電変換層をクマリン色素とフラーレンとにより構成し、これら材料の混合比率、最終的な層の厚み等を調整することで実現することができる。なお、受光部Pが光電変換層と対向電極の間に機能層を有する場合は、受光部Pの分光感度が所望の分光感度となるように、機能層は適切な吸収を有することが必要である。以上説明したように、本明細書には次の事項が開示されている。開示された固体撮像素子は、画素電極と、前記画素電極に対向する対向電極と、前記画素電極と前記対向電極との間に設けられる光電変換層を含む受光層とを有する受光部が半導体基板上方に複数配列された固体撮像素子であって、前記受光部の分光感度特性は、1波長600nmにおける分光感度が70以上2波長600nm以上の範囲で分光感度が単調減少3波長700nmにおける分光感度が波長600nmにおける分光感度の30以下4波長750nm以上における分光感度が10以下の条件を満たしているものである。この構成により、赤外光カットフィルタを設けない場合でも、赤外光カットフィルタによって赤外光を固体撮像素子に入射させない場合と同様に実用上問題ない色差を得ることができる。また、赤外光カットフィルタによって赤外光を固体撮像素子に入射させない場合よりも色S/Nを向上させることができる。開示された固体撮像素子は、前記受光部の分光感度特性は、1波長600nmにおける分光感度が85以上2波長600nm以上の範囲で分光感度が単調減少3波長700nmにおける分光感度が波長600nmにおける分光感度の25以下4波長750nm以上における分光感度が5以下の条件を満たしているものである。この構成により、色差と色S/Nを更に向上させることができる。開示された固体撮像素子は、前記受光部の分光感度特性は、1波長600nmにおける分光感度が85以上2波長600nm以上の範囲で分光感度が単調減少3波長700nmにおける分光感度が波長600nmにおける分光感度の20以下4波長750nm以上における分光感度が4以下の条件を満たしているものである。この構成により、色差と色S/Nを更に向上させることができる。開示された固体撮像素子は、前記光電変換層は、複数種類の有機材料により構成されているものである。この構成により、上記条件を満たす分光感度特性を容易に実現することができる。開示された固体撮像素子は、前記複数種類の有機材料は、p型の有機半導体材料とn型の有機半導体材料を含むものである。この構成により、量子効率の高い光電変換層を形成することができ、この結果、S/Nに優れた信号を得ることができる。開示された固体撮像素子は、前記光電変換層は、メロシアニン色素とフラーレン、又は、クマリン色素とフラーレンにより構成されるものである。この構成により、上記条件を満たす分光感度特性を容易に実現することができる。開示された固体撮像素子は、前記複数の受光部の各々の上方にカラーフィルタを備え、複数の前記カラーフィルタは、青色光を透過するカラーフィルタと、緑色光を透過するカラーフィルタと、赤色光を透過するカラーフィルタとを含むものである。この構成により、上記条件を満たす分光感度特性と各カラーフィルタの分光特性との組み合わせによって良好な色差及び色S/Nを得ることができる。開示された撮像装置は、前記固体撮像素子を備え、前記固体撮像素子の光入射側に赤外光を遮断する赤外光カットフィルタが設けられていないものである。この構成により、撮像装置の小型化、低コスト化、高感度化が可能となる。"